(57)【要約】【課題】極微小顔料や分子状態で分散される色素や染料を用いて画像形成された画像表示媒体にも適用可能な、画像表示媒体の紫外線耐性の向上。【解決手段】透明フィルム上に金属酸化物又はフッ化物等の誘電体ミラーコーティングによる紫外線反射層を形成した画像表示媒体用紫外線カット透明フィルム。また、該フィルムがその表面に貼付されている画像表示媒体。【選択図】なし【特許請求の範囲】
【請求項１】
透明フィルム上に誘電体ミラーコーティングによる紫外線反射層を有することを特徴とする画像表示媒体用紫外線カット透明フィルム。
【請求項２】
前記紫外線反射層が金属酸化物又は金属フッ化物からなることを特徴とする請求項１記載の画像表示媒体用紫外線カット透明フィルム。
【請求項３】
請求項１又は２に記載の紫外線カット透明フィルムがその表面に貼付されていることを特徴とする画像表示媒体。
【発明の詳細な説明】
【技術分野】
【０００１】
本発明は、誘電体ミラーコーティングによる紫外線反射を利用した画像表示媒体用紫外線カット透明フィルムおよびこれを用いた画像表示媒体に関する。
【背景技術】
【０００２】
露光／現像された印画紙や、インク打滴されたインクジェット用紙等、鑑賞用画像が形成された画像表示媒体は、長い年月に亘って褪色しないことが望ましい。褪色の原因には複数考えられるが、このうち、太陽光に含まれる紫外線による褪色が知られている。これを防ぐための施策としては、色素やインク（顔料、染料）自身の紫外線耐性を上げる方法が考えられるが、材料自身の紫外線耐性を上げるのは容易ではない。また、従来、紫外線吸収染料が含有された透明フィルムを画像表示媒体表面に貼付することも行われているが、紫外線吸収染料が紫外線により化学変化してその効果が長持ちしないという点で問題がある。このため、例えば、特許文献１には、顔料粒子表面を紫外線を反射するＵＶ反射保護材でコーティングをすることにより、紫外線への耐性を上げる方法が開示されているが、この方法は、極微小顔料や分子状態で分散される色素や染料を用いて画像形成された画像表示媒体には適用できないという問題があった。
【０００３】
【特許文献１】特表２００５−５３２４６７号公報
【発明の開示】
【発明が解決しようとする課題】
【０００４】
本発明は、極微小顔料や分子状態で分散される色素や染料を用いて画像形成された画像表示媒体にも適用可能な、画像表示媒体の紫外線耐性の向上を課題とする。
【課題を解決するための手段】
【０００５】
本発明者は、紫外線反射コーティングされた透明フィルムを画像表示媒体表面に貼付すれば、画像表示媒体への紫外線をカットすることができ、画像が形成された画像表示媒体の紫外線耐性を上げることができることに気付き、可視光を透過しながら紫外線のカットに有効な誘電体ミラーコーティングを採用することで、本発明に想到した。
したがって、上記課題を達成するための手段は以下のとおりである。
【０００６】
（１）  透明フィルム上に誘電体ミラーコーティングによる紫外線反射層を有することを特徴とする画像表示媒体用紫外線カット透明フィルム。
（２）  前記紫外線反射層が金属酸化物又は金属フッ化物からなることを特徴とする（１）記載の画像表示媒体用紫外線カット透明フィルム。
（３）  （１）又は（２）に記載の紫外線カット透明フィルムがその表面に貼付されていることを特徴とする画像表示媒体。
【発明の効果】
【０００７】
本発明により、極微小顔料や分子状態で分散される色素や染料を用いて画像形成された画像表示媒体にも適用可能な、画像表示媒体の紫外線耐性の向上が可能となる。
【発明を実施するための最良の形態】
【０００８】
本発明は、透明フィルム上に誘電体ミラーコーティングによる紫外線反射層を有することを特徴とする画像表示媒体用紫外線カット透明フィルムであり、また、この紫外線カット透明フィルムがその表面に貼付されていることを特徴とする画像表示媒体である。
誘電体ミラーの紫外線反射コーティングがされた透明フィルムを画像表示媒体表面に貼付することで、可視光を透過しながら、画像表示媒体表面への紫外線をカットすることができ、画像が形成された画像表示媒体の紫外線耐性を向上することができる。
【０００９】
透明フィルム上に形成される、誘電体ミラーコーティングによる紫外線反射層とは、透明な誘電体材料（屈折率：ｎ）を、紫外線の波長：２００ｎｍ〜４００ｎｍ範囲内の特定の波長λに対して、例えばλ／２ｎ（ｎｍ）の厚さでコーティングすることにより、波長λの近傍の紫外光に対して、コーティング層の上下の界面からの反射光の位相を揃えることで、反射率を高めたものなどをいう（図１）。
誘電体ミラーコーティングによる紫外線反射層として、屈折率ｎの異なる誘電体材料の膜を交互に多層コーティングすることで、反射率を上げたり、反射波長域を広げたりすることができる。透明フィルム上にそのような紫外線反射層を設けることで、図２に示すようにフィルムを透過する紫外線をカットすることができる。
【００１０】
紫外線の波長範囲は、２００ｎｍ〜４００ｎｍであるが、短波長紫外線（ＵＶ−Ｃ：２００〜２９０ｎｍ）は大部分が大気中で吸収されて地上には到達しないので、太陽光線で影響の大きいのは、２９０ｎｍ以上の中波長紫外線（ＵＶ−Ｂ：２９０〜３２０ｎｍ）、長波長紫外線（ＵＶ−Ａ：３２０〜４００ｎｍ）である。また、ＵＶ−Ｂ、ＵＶ−Ａでは、短波長側のＵＶ−Ｂの影響が大きい。したがって、誘電体ミラーコーティングによる紫外線反射層が単層であっても、波長λをＵＶ−Ｂ：２９０〜３２０ｎｍの範囲となるように誘電体層を形成すれば、紫外線カットとしてかなり有効である。
例えば誘電体として酸化アルミニウムを用いた場合、波長３２０ｎｍにおける屈折率は約２．０であるので、λ／２ｎ≒８０ｎｍの厚さとすることで、実用上有効に紫外線をカットすることができる。
【００１１】
紫外線反射層に使用される誘電体材料としては、金属酸化物又は金属フッ化物を用いることが好ましい。
好ましい金属酸化物ないしフッ化物としては、Ａｌ2Ｏ3（酸化アルミニウム）、ＴｉＯ2（酸化チタン）、ＨｆＯ2（酸化ハフニウム）、Ｔａ2Ｏ5（酸化タンタル）、Ｃｒ2Ｏ3（酸化クロム）、ＭｇＦ2（フッ化マグネシウム）、ＭｇＯ（酸化マグネシウム）、ＺｒＯ2（酸化ジルコニウム）、ＳｉＯ2（酸化シリコン）等が挙げられる。
【００１２】
透明フィルム上に紫外線反射層をコーティングする方法としては、スパッタリング、蒸着、イオンプレーティング、塗布等、公知の方法を用いることができる。
本発明では、紫外線反射層の膜厚を数十ｎｍに制御することが必要であり、スパッタリング方法等の物理的コーティング方法を好ましく用いることができる。
【００１３】
本発明の紫外線カット透明フィルムの支持体である透明フィルムとしては、画像表示媒体にラミネートできるフィルムを適宜使用できる。
例えば、ＴＡＣ（トリアセチルセルロース）、ＰＥＴ（ポリエチレンテレフタレート）、市販されているパウチ用ラミネートフィルム等を好ましく用いることができる。
また、本発明の紫外線カット透明フィルムが添付される画像表示媒体としては、現像された印画紙や、インク打滴されたインクジェット用紙、印刷インクによる印刷物、等に限られるものではなく、褪色しないことが望まれるものであれば、例えば、文字だけの印刷物、手描きの水彩画等、如何なるものでもかまわない。また、媒体も紙に限られるものではなく、プラスチック等、画像表示される媒体であれば、如何なるものでもかまわない。
【実施例】
【００１４】
〔実施例１〕
スパッタリング装置（(株)アルバック製ｉｓｐｕｔｔｅｒ）を用いて、ラミネート用の粘着層を形成したＰＥＴフィルム（厚さ１００μｍ）上に酸化アルミニウムの層を形成した。前記スパッタリングの条件は、ターゲットとしてアルミニウムを、放電ガスとしてアルゴンを、反応ガスとして酸素を用いた。成膜圧力は０．１Ｐａであり、到達膜厚は８０ｎｍであった。
この酸化アルミニウム層を表面に形成したＰＥＴラミネートフィルムを、露光／現像されたカラー写真印画紙（富士写真フイルム社製ＥＶＥＲ−ＢＥＡＵＴＹ  ＰＡＰＥＲ）の表面に貼付したものを実施例試料１とした。
【００１５】
〔実施例２〕
上記ターゲットとしてアルミニウムの代わりにチタンを使用して酸化チタン層を形成した他は、実施例１と同様にして、実施例試料２とした。到達膜厚は７５ｎｍであった。
【００１６】
〔比較例１，２〕
また、実施例１で用いた酸化アルミニウム層を表面に形成したラミネートフィルムに代えて、酸化アルミニウム層を表面に形成していないＰＥＴラミネートフィルムをそのまま実施例１で用いた露光／現像されたカラー写真印画紙の表面に貼付したものを比較例試料１、ラミネートフィルムを貼付しない露光／現像されたカラー写真印画紙そのものを比較例試料２とした。
【００１７】
〔比較例３〕
また、比較例１で用いたＰＥＴラミネートフィルムの代わりに、ＰＥＴフィルム中に紫外線吸収染料としてチバガイギー（株）製紫外線吸収剤チヌビン５７１が０．３４質量％含有されたＰＥＴラミネートフィルムを露光／現像されたカラー写真印画紙の表面に貼付したものを比較例試料３とした。
【００１８】
紫外線照射試験による褪色（濃度低下）の程度により、評価を行った。
なお、紫外線照射試験は以下のようにして行った。
スガ試験機(株)製の紫外線照射試験機（キセノンウェザーメーター）および付属フィルタを用いて、実施例試料１，２、比較例試料１〜３に対し、波長２７５ｎｍ、３２０ｎｍの条件で紫外線照射を行った。
紫外線照射後のそれぞれの画像を、紫外線照射をしない画像と目視で比較したところ、比較例試料では褪色とステイン（白地部の濃度の上昇）が見られた。一方、本発明の紫外線カット透明フィルムを用いた実施例試料１，２では、紫外線照射をしない画像とその差はほとんど認められなかった。
すなわち、本発明の誘電体ミラーコーティングによる紫外線反射層を有する紫外線カット透明フィルムを画像表示媒体の表面にラミネートすることで、紫外線照射試験による褪色が顕著に減少することが確認できた。
【図面の簡単な説明】
【００１９】
【図１】誘電体ミラーコーティングよる紫外線反射についての説明図である。
【図２】誘電体ミラーコーティングを多層としたときの紫外線カットを説明する図である。
【符号の説明】
【００２０】
１  誘電体ミラーコーティングによる紫外線反射層
２  透明フィルム
【図１】
2007248883.tif 000002
【図２】
2007248883.tif 000003